(57)【要約】【課題】高い強度を有し、寸法安定性に優れたゴム補強用ポリエステル繊維を高い生産性で製造する方法を提供すること。【解決手段】エチレンテレフタレートを主たる繰り返し単位とする極限粘度０．８以上のポリエステルを紡糸口金から溶融吐出した後、１５００ｍ／分以上の表面速度を有する引き取りローラーで引き取る糸条の紡糸直接延伸法において、プリテンションロールで引き取り後の未延伸糸の複屈折率Δｎを０．０３以上０．０７未満とし、総延伸倍率１．７〜２．５倍で延伸を行い、且つ、プリテンションロールとゴデットロールの特定条件下に強度７．０ｃＮ／ｄｔｅｘ以上の延伸糸を得ることを特徴とする高強度、寸法安定性ポリエステル繊維の製造方法。【特許請求の範囲】
【請求項１】
エチレンテレフタレートを主たる繰り返し単位とする極限粘度０．８以上のポリエステルを紡糸口金から溶融吐出した後、１５００ｍ／分以上の表面速度を有する引き取りローラーで引き取る糸条の紡糸直接延伸法において、プリテンションロールで引き取り後の未延伸糸の複屈折率Δｎを０．０３以上０．０７未満とし、総延伸倍率１．７〜２．５倍で延伸を行い、且つ、下記条件（１）〜（４）を満足することにより、強度７．０ｃＮ／ｄｔｅｘ以上の延伸糸を得ることを特徴とする高強度、寸法安定性ポリエステル繊維の製造方法。
（１）プリテンションロールと第１ゴデットロール間のローラー表面速度比率１．０１〜１．１０、
（２）第１ゴデットロール対の少なくとも糸条の出口側のローラーが冷却ロールであること、
（３）第１ゴデットロールの少なくとも糸条の出口側のロールの表面粗度が、Ｒｍａｘ＝３ｓ〜９ｓ、Ｐｃ＝３０〜６０であること、
（４）第１ゴデットロールと第２ゴデットロール間のローラー表面速度比率が１．７〜２．５であって、両ロール間に非接触式糸条加熱装置が設置されていること。
【請求項２】
第１ゴデットロールの冷却ロールが水冷式の温調ロールである請求項１記載の高強度、寸法安定性ポリエステル繊維の製造方法。
【請求項３】
糸条加熱装置がスチームジェット加熱装置である請求項１記載の高強度、寸法安定性ポリエステル繊維の製造方法。
【発明の詳細な説明】
【０００１】
【発明の属する技術分野】
本発明は、産業資材用に適したポリエステル繊維の製造方法に関するものである。特に、改善された強度および寸法安定性を有し、タイヤコードやＶベルトなどのゴム補強用途に好適なポリエステル繊維を経済的にかつ安定的に製造する方法を提供するものである。
【０００２】
【従来の技術】
従来、ポリエステルタイヤコードに代表されるポリエステル高強力糸は物性面、コスト面でのバランスに優れた有機繊維であり、産業資材用繊維として広くかつ大量に使用されている。中でも、自動車タイヤ特に乗用車用タイヤは、タイヤ構造のラジアル化が進み、高速走行時の乗り心地や操縦安定性が優れ、かつ、燃費節約のため、軽量であることが要求されており、そのため、タイヤ補強用繊維としては、高強力で高弾性率かつ低収縮性繊維が強く求められている。また、大型タイヤに使用する場合には、耐疲労性の向上が要望されている。
【０００３】
一方、Ｖベルト用のポリエステル繊維では、メンテナンスフリーとするために、高弾性率化が求められている。
【０００４】
このような市場の要求に対して、たとえば、特許文献１および２に見られるような高速紡糸による高張力により高配向未延伸糸を得、これを延伸することで、寸法安定性に優れ、弾性率も高いポリエステル繊維が提案されている。
【０００５】
また、特許文献３には、紡糸速度２０００〜５５００ｍ／分で引き取った複屈折率Δｎが０．１１３に至るような、さらに高配向の未延伸糸を延伸することで優れた高弾性率、低収縮率繊維を得る方法が提案されている。
【０００６】
このように、より高速紡糸化することでより高性能のポリエステル繊維が得られることが知られているものの、産業資材用に使用される比較的高重合度のポリエステルでの紡糸速度の高速化は極端な曵糸性の低下につながり、紡糸工程での糸切れ頻度が増大する。
【０００７】
条件の最適化を実施し、紡糸工程での糸切れが抑制された状態においても、タイヤコードの生産手法として大半を占める紡糸直接延伸法においては、高速での延伸が強いられるために、延伸時の単糸切れ極端には糸切れが発生してしまい、生産としては好ましいとはいえない。
【０００８】
これを解決するためにたとえば、特許文献４には延伸を多段階にし、その第１段目の延伸を特に加熱することなく雰囲気温度で延伸し、その後、スチームジェットのような加熱装置を用いて、第２段の延伸を行うことで、安定な高速紡糸直接延伸を行う方法が開示されている。
【０００９】
この技術は配向度の高くなった、未延伸糸は通常良く実施されるようなガラス転移温度付近での延伸を行うように加熱すると、結晶化が進行し、かえって、延伸を阻害してしまうことをさけるためと考えられる。
【００１０】
しかしながら、本技術ではこの第１段の延伸温度は雰囲気（ａｍｂｉｅｎｔ）温度であって、工程の変動、環境の変動の影響を受けやすいことは明らかである。
【００１１】
一方、特許文献５には、同様の技術に加え、第２段目の延伸ゾーンへ糸条を供給するローラーの表面粗度をある一定の範囲内とすることで、延伸張力をコントロールするとともに、安定な延伸を行う技術が開示されている。
【００１２】
これは従来、第２段目の延伸として、スチームジェットのような延伸点固定装置を使用した場合、その供給ロールには延伸点を安定化させるために鏡面仕上げのローラーを使用することが多かったが、表面粗度をある範囲に限定することで、安定な延伸が行えることを開示している。
【００１３】
【特許文献１】
特公昭５８−４０８９号公報
【特許文献２】
特公昭６３−５２８号公報
【特許文献３】
特公平１−２７１６４号公報
【特許文献４】
米国特許第４４１４１６９号公報
【特許文献５】
特許第２７４９１６８号公報
【００１４】
しかしながら、基本的に上述の技術は２段以上の多段延伸を前提としており、延伸工程の後の弛緩熱処理工程を考慮すれば、最低でも４対８本の駆動ローラー、好ましくはこれに紡糸工程の張力変動などを延伸ゾーンに伝えないためのプリテンションロール対が必要となり、延伸装置の大型化につながり、作業上、操作性が低下するのみならず、経済的にも負担が大きいものであった。
【００１５】
【発明が解決しようとする課題】
前記した従来の技術の問題点を解決し、寸法安定性に優れた高強度ポリエステル繊維を提供すると共に、高速紡糸直接延伸法における延伸性を向上せしめ、糸切れを低下せしめた高強度ポリエステル繊維の安定的生産方法の提供を課題とする。
【００１６】
【課題を解決するための手段】
本発明は上記のような状況を鑑み、紡糸直接延伸法において、延伸条件、方法を鋭意検討した結果、得られたものである。すなわち、本発明の第１は、エチレンテレフタレートを主たる繰り返し単位とする極限粘度０．８以上のポリエステルを紡糸口金から溶融吐出した後、１５００ｍ／分以上の表面速度を有する引き取りローラーで引き取る糸条の紡糸直接延伸法において、プリテンションロールで引き取り後の未延伸糸の複屈折率Δｎを０．０３以上０．０７未満とし、総延伸倍率１．７〜２．５倍で延伸を行い、且つ、下記条件（１）〜（４）を満足することにより、強度７．０ｃＮ／ｄｔｅｘ以上の延伸糸を得ることを特徴とする高強度、寸法安定性ポリエステル繊維の製造方法であり、
（１）プリテンションロールと第１ゴデットロール間のローラー表面速度比率１．０１〜１．１０、
（２）第１ゴデットロール対の少なくとも糸条の出口側のローラーが冷却ロールであること、
（３）第１ゴデットロールの少なくとも糸条の出口側のロールの表面粗度が、Ｒｍａｘ＝３ｓ〜９ｓ、Ｐｃ＝３０〜６０であること、
（４）第１ゴデットロールと第２ゴデットロール間のローラー表面速度比率が１．７〜２．５であって、両ロール間に非接触式糸条加熱装置が設置されていること。
【００１７】
その第２は、第１ゴデットロールの冷却ロールが水冷式の温調ロールである請求項１記載の高強度、寸法安定性ポリエステル繊維の製造方法であり、
【００１８】
その第３は、糸条加熱装置がスチームジェット加熱装置である請求項１記載の高強度、寸法安定性ポリエステル繊維の製造方法である。
【００１９】
【発明の実施の形態】
本発明におけるポリエステルは、テレフタル酸を主たる酸成分とし、少なくとも一種のグリコール、好ましくはエチレングリコール、トリメチレングリコール、テトラメチレングリコールから選ばれた少なくとも一種のアルキレングリコールを主たるグリコール成分とするポリエステルを対象とする。また、テレフタル酸成分の一部を他の二官能性カルボン酸成分で置き換えたポリエステルであってもよく、および／またはグリコール成分の一部を主成分以外の上記グリコールもしくは他のジオール成分で置き換えたポリエステルであってもよい。ここで使用されるテレフタル酸以外の二官能性カルボン酸としては、例えばイソフタル酸、ナフタレンジカルボン酸、ジフェニルジカルボン酸、ジフェノキシエタンジカルボン酸、β−ヒドロキシエトキシ安息香酸、ｐ−オキシ安息香酸、アジピン酸、セバシン酸、１，４−シクロヘキサンジカルボン酸の如き芳香族、脂肪族、脂環族の二官能性カルボン酸を挙げることができる。また上記グリコール以外のジオール成分としては、例えばシクロヘキサン−１，４−ジメタノール、ネオペンチルグリコールビスフェノールＡ、ビスフェノールＳの如き脂肪族、脂環族、芳香族のジオール化合物およびポリオキシアルキレングリコール等を挙げることができる。さらに、ポリエステルが実質的に線状である範囲でトリメリット酸、ピロメリット酸の如きポリカルボン酸、グリセリン、トリメチロールプロパン、ペンタエリスリトールの如きポリオール、５−ヒドロキシイソフタル酸、３，５−ジヒドロキシ安息香酸の如き三官能以上のエステル形成基を有するモノマーを使用することができる。
【００２０】
本発明においては、上記のジカルボン酸成分とジオール成分から構成されるポリエステル繊維は、その繰り返し単位の８０モル％以上がエチレンテレフタレート単位であることが好ましい。
【００２１】
エチレンテレフタレートが８０モル％未満では本発明が目標とする高強度や、高寸法安定性が実現できない。
【００２２】
さらに、前記ポリエステル中には少量の他の任意の重合体や酸化防止剤、制電剤、染色改良剤、染料、顔料、艶消剤、蛍光増白剤、不活性微粒子その他の添加剤が含有されていてもよい。特に不活性微粒子を添加する場合は外部析出法および内部析出法のいずれも採用可能である。
【００２３】
かかるポリエステルを得る方法としては、特別な重合条件を採用する必要はなく、ジカルボン酸および／またはそのエステル形成性誘導体とグリコールとの反応生成物を重縮合して、ポリエステルにする際に採用される任意の方法で合成することができる。
【００２４】
本発明で使用できるポリエステルの重合触媒としては、アンチモン、ゲルマニウム、チタンおよびアルミニウム化合物などがある。これらの重縮合触媒は、それぞれ単独あるいは複合的に用いることができる。アンチモン化合物としては、三酸化アンチモン、五酸化アンチモン、酢酸アンチモン、アンチモングリコキサイドなどが挙げられ、特に三酸化アンチモンが好ましい。
【００２５】
ゲルマニウム化合物としては、二酸化ゲルマニウム、四塩化ゲルマニウムなどが挙げられ、特に二酸化ゲルマニウムが好ましい。チタン化合物としては、テトラ−ｎ−プロピルチタネート、テトライソプロピルチタネート、テトラ−ｔｅｒｔ−ブチルチタネート、テトラシクロヘキシルチタネート、テトラフェニルチタネート、テトラベンジルチタネートなどが挙げられ、特に、テトラブチルチタネートが好ましい。
【００２６】
本発明のアルミニウム化合物からなる重合触媒は、リン化合物またはフェノール構造を有する化合物、特にフェノール部を同一分子内に有するリン化合物と併用することが好ましい。
【００２７】
アルミニウム化合物としては、酢酸アルミニウム、塩基性酢酸アルミニウム、塩化アルミニウム、水酸化アルミニウム、水酸化塩化アルミニウム、炭酸アルミニウム、リン酸アルミニウム、ホスホン酸アルミニウムなどの無機酸塩、アルミニウムｎ−プロポキサイド、アルミニウムｉｓｏ−プロポキサイド、アルミニウムｎ−ブトキサイド、アルミニウムｔ−ブトキサイドなどアルミニウムアルコキサイド、アルミニウムアセチルアセトネート、アルミニウムアセチルアセテート、アルミニウムエチルアセトアセテート、アルミニウムエチルアセトアセテートジｉｓｏ−プロポキサイドなどのアルミニウムキレート化合物、トリメチルアルミニウム、トリエチルアルミニウムなどの有機アルミニウム化合物およびこれらの部分加水分解物、酸化アルミニウムなどが挙げられる。これらのうち酢酸アルミニウム、塩基性酢酸アルミニウム、塩化アルミニウム、水酸化アルミニウム、水酸化塩化アルミニウムおよびアルミニウムアセチルアセトネートがとくに好ましい。
【００２８】
併用するリン化合物としては特に限定はされないが、ホスホン酸系化合物、ホスフィン酸系化合物、ホスフィンオキサイド系化合物、亜ホスホン酸系化合物、亜ホスフィン酸系化合物、ホスフィン系化合物からなる群より選ばれる一種または二種以上の化合物を用いると触媒活性の向上効果が大きく好ましい。これらの中でも、一種または二種以上のホスホン酸系化合物を用いると触媒活性の向上効果がとくに大きく好ましい。これらのリン化合物の中でも、芳香環構造を有する化合物を用いると触媒活性の向上効果が大きく好ましい。
【００２９】
本発明に用いるポリエステルの重合度はその力学特性の要求から、極限粘度（ＩＶ）で０．８以上であることが好ましく、０．８５以上であることが特に好ましい。ＩＶが０．８以下では目的とする高強度繊維を得るのが困難となる。
【００３０】
一方、ＩＶ＞１．２では重合、紡糸装置に特別なものを用意する必要があり、経済的に好ましくない。
【００３１】
このような高重合度ポリエステルを得るには、溶融重合後、ペレタイズした後、さらに、固相重合を行う方法、溶融重合のみで高重合度ポリエステルを得る方法など任意に採用でき、後者の場合、ペレタイズすることなく、そのまま紡糸ヘッドに溶融ポリマーを導入することも可能である。
【００３２】
本発明の紡糸条件としては、常法の製糸条件を採用できるが、紡糸速度は１５００〜４０００ｍ／分、好ましくは２０００〜３０００ｍ／分で紡糸される。１５００ｍ／分以下の紡糸速度では通常の紡糸条件では、未延伸糸の配向度をΔｎ≧０．０３に高めるのに十分な紡糸応力を与えることができず、目的とする寸法安定性が得られない。
【００３３】
また、４０００ｍ／分以上では、通常の紡糸条件ではΔｎ＜０．０７とする事は困難となり、その結果、延伸性が低下し、本発明が目標とするような、高強度が得られない。
【００３４】
ポリマーの重合度を上げ、溶融粘度をあげることで、２０００ｍ／分以下の紡糸速度でも、高配向度を得ることは可能ではあるが、高重合度化するためのコストが大きくなり、かつ生産性も低くコストの高いものとなってしまい、実用的でない。
【００３５】
本発明においては、紡糸に引き続き連続して、延伸を実施するがその延伸倍率は１．７〜２．５倍である。１．７倍未満では本発明の目的の一つである、高強度が得られない。また、２．５倍以上では、本発明の技術を持ってしても、安定な延伸は不可能となる。
【００３６】
本発明においては、第１ゴデットロールに先行し、紡糸張力などの工程変動をを延伸ゾーンに伝えないためにプリテンションロール対が設置される。
【００３７】
ここで、プリテンションロールと第１ゴデットロールとの間に設定される、プリテンション比率は１．０１〜１．１０であり、好ましくは１．０２〜１．０５である。
【００３８】
１．０１未満ではプリテンションロールと第１ゴデットロール間で糸揺れが発生し、後の延伸が不安定となり好ましくない。また、１．１０以上では実質的に延伸が開始して、未延伸糸の糸質が変化し、後の延伸性を阻害する。
【００３９】
本発明において、延伸ゾーンに糸条を供給する第１ゴデットロールの少なくとも糸条の出口側のロールの表面粗度はＲｍａｘ＝３ｓ〜９ｓ、Ｐｃ＝３０〜６０であることが必要である。
【００４０】
Ｒｍａｘが３ｓ以下では糸離れ性が低下するため、単糸のローラーへの糸とられなどが多発し、生産性が著しく低下する。また、９以上では理由は定かではないが、延伸毛羽が多発し、製品の品位が著しく低下する。
【００４１】
Ｐｃが３０〜６０の範囲に無い場合、原因は定かではないが、延伸毛羽が多発する。おそらく、Ｐｃが高すぎる場合にはローラー表面と走行糸条の間での接触摩擦で糸条にダメージが与えられ、低すぎる場合には糸離れ性が悪くなり、スティックスリップのような延伸点変動が生じてしまうのではないかと推定される。
【００４２】
本発明において、第１ゴデットロール対の少なくとも出口側のローラーが冷却ロールであることは特に重要であり、実用的には冷却水を循環させた水冷ロールが好ましい。
【００４３】
本系のような、延伸前の糸条のΔｎが０．０７未満の状態で、１．７倍以上の延伸を実施する際、第１ゴデットロール対の出口側のローラーが鏡面仕上げではない場合、延伸が第１ゴデットロール対のラップ内から開始し、特に第１ゴデットロール対の糸条出口側ロールの最終ラップ部分では糸条がすでに延伸されているため、その走行速度が該ローラーの表面速度よりも高くなってしまい、結果として、ローラーと走行糸条との間に強い、摩擦が発生し、ローラー表面が、その摩擦熱で温度上昇してしまうという現象が発生することが、明らかになった。
【００４４】
この現象を避けるためには、鏡面仕上げロールを使用して、糸条の延伸開始点をローラー出口に固定することが考えられるが、先にも述べたように、本系では結果として糸条の糸離れ性が悪化するため、採用できない。
【００４５】
もちろん、この摩擦熱を放置しては、生産の時系列で、延伸温度が刻々と変化し、様々な延伸の様態を呈するため、長期にわたる、安定操業性は望めない。
【００４６】
本発明においては、必要なローラー数を減少させ、経済的な紡糸直接延伸技術を提供するために、一対の延伸ロールシステムを用いて、延伸を完了させることを目的としている。
【００４７】
従って、この問題を回避するために、追加のロール対を設置し、多段延伸化することは、本問題の何ら、解決策とはならない。
【００４８】
そこで、本発明者らは、この第１ゴデットロール対内での延伸開始現象と、それによって発生する、摩擦熱の問題を、実工程の中で、観察し、発生する摩擦熱を、効果的に除去することで、系の熱量バランスが保たれ、ラップ内で延伸点が開始する状態でありながら、長期にわたり、安定な状態を維持できることを明らかにし、本発明に至った。
【００４９】
この摩擦熱の除去は、糸条と直接接触しているローラーを冷却ロール化することで達成できる。
【００５０】
延伸系を安定化させるという目的に対しては、冷却ロールの温度は低く維持されるほど好ましいが、冷却しすぎると、延伸前の糸条温度が下がりすぎるため、高倍率の延伸が困難となる。このため、好ましい冷却系としては４〜２５℃の水を循環させる水冷ロールの採用が実用的には好ましい。
【００５１】
本発明において、１対の機械的な延伸システムの中で、実質的には４段以上の延伸が行われていることが実験的に確認されている。
【００５２】
すなわち、第１ゴデットロール対のラップ内、特に最終ラップ内での冷延伸（ポリマーのガラス転移温度以下の温度での延伸）、引き続き、第１ゴデットロール出口から糸条加熱装置入り口に至る領域、特に第１ゴデットロール出口近傍での冷延伸、糸条加熱装置内における高温熱延伸、第２ゴデットロール入り口から第２ゴデットロール内における高温熱延伸である。
【００５３】
このうち、最初のラップ内での冷延伸と、最後の第２ゴデットロール入り口から第２ゴデットロール内における高温熱延伸については、その一部の張力が第２ゴデットロール表面と、走行糸条との摩擦により、失われるものの、基本的にこれら４段以上の延伸が張力が完全には断ち切られることなく、実現されている。
【００５４】
このような延伸形態は従来、不安定な延伸とされ、たとえば先に引用した米国特許第４４１４１６９号や特許２７４９１６８号などでも張力を遮断することを必要としている。
【００５５】
ところが、極めて驚くべきことに、本発明のように、０．０３≦Δｎ＜０．０７の未延伸糸を、規定の表面粗度を有する冷却ローラーを使用することで、上記のような同一延伸張力内で、多段の延伸を行っても、極めて安定な延伸が実施できることが明らかになった。
【００５６】
第１ゴデットロールと第２ゴデットロール間に設置する糸条加熱装置は、張力を遮断しないために非接触の加熱装置である必要があるが、そのような例として、過熱蒸気を用いるスチームジェット加熱装置が良く知られている。
【００５７】
使用する蒸気温度、量は冷延伸後の糸条を加熱延伸するために十分な熱量が必要である。また、高温延伸、及び繊維の微細構造の再構成のために必要な時間を稼ぐために、蒸気吹き出し部に引き続き、保温領域を有するものも好ましい。
【００５８】
このように延伸を完了した糸条は通常、構造の安定化を図るため、弛緩熱処理を行った後、巻き取り機で巻き取られる。
【００５９】
このようにして得られた繊維は高強度であり、高寸法安定性を有するものであり、その生産時の操業性も極めた優れたものとなる。
【００６０】
【実施例】
以下、実施例で本発明を具体的に説明する。なお本発明における各種特性の評価方法および測定方法は下記の方法に従った。
【００６１】
表面粗度（Ｒｍａｘ及びＰｃ）：
ＪＩＳ  Ｂ０６０１に基づき、表面粗度計を用い、ドライブスピード０．５ｍｍ／ｓで測定した。
【００６２】
Ｒｍａｘ（最大高さ）：
断面曲線から基準長さだけ抜き取った部分（以下抜取り部分という）の平均線に平行な２直線で抜取り部分を挟んだとき、この２直線の間隔を断面曲線の縦倍率の方向に測定して、この値をマイクロメートル（μｍ）で表したものをいう。
【００６３】
Ｐｃ    （ピークカウント）：
粗さ曲線の中心線に平行な２本のピークカウントレベル（ヒステリシス）を設け、この下側のピークカウントレベルと曲線が交差する２点間において、上側のピークカウントレベルと曲線が交差する点が１回以上存在するとき１山としてこの山数を基準長さＬ内で求めたものを言う。
【００６４】
固有粘度：
ポリマーを０．４ｇ／ｄｌの濃度でパラクロロフェノール／テトラクロロエタン＝３／１混合溶媒に溶解し、３０℃において測定した。
【００６５】
強伸度：
ＪＩＳ−Ｌ１０１７の定義により、２０℃、６５％ＲＨの温湿度管理された部屋で２４時間放置後、引張試験機により、破断強度、破断伸度、初期弾性率を得た。
【００６６】
複屈折率Δｎ：
偏光顕微鏡を用い、ベレックコンペンセーター法により測定した。
操業性：操業性は１トンの完成糸を生産する間に発生した糸切れ頻度を、基準条件（実施例２）での糸切れ頻度を１００としたときの指数で表した。
【００６７】
実施例１〜２：水冷ロール使用の効果
プリテンションロールに至る紡糸条件はすべて同一であり、未延伸糸の複屈折率Δｎ＝０．４５の条件を採用した。
【００６８】
各実施例共通延伸条件は下記の通りである。
プリテンション比（ＧＲ１／ＰＴＲ）：１．０３
延伸倍率（ＧＲ２／ＧＲ１）：２．１
リラックス比（ＧＲ３／ＧＲ２）：０．９７
加熱装置：スチームジェット（５００℃）
ＧＲ２温度：２３０℃
ＧＲ３温度：１３０℃
【００６９】
【表１】
2005042232.tif 000002
【００７０】
実施例３：プリテンションの効果
実施例１において、糸道を変更し、プリテンションロールを経由せず、直接、ＧＲ１へ未延伸糸を導いた以外、同一の条件で操業性を評価した。このときの操業性は実施例２を１００とすると、１１０であった。
【００７１】
実施例４：未延伸糸複屈折率
実施例１において、未延伸糸の複屈折率を０．０７５とし、完成糸の強度レベルをあわせるために、延伸倍率を２．０倍とした以外、同一の条件で操業性を評価したところ、実施例２対比で２００であった。
【００７２】
実施例５：未延伸糸複屈折率
実施例１において、未延伸糸の複屈折率を０．０２５とした以外、同一の条件で操業性を評価したところ、実験例２対比で１２０であった。また、完成糸強度を実験例１とあわせるためには、延伸倍率を２．３倍とする必要があり、その場合の操業性は２００であった。
【００７３】
【発明の効果】
本発明の条件において高強度、高寸法安定性ポリエステル繊維を製造することで、少ないローラー数すなわち、より小型な延伸装置を用い、安定した操業性で製造することができる。